ЗВУКОПОГЛОЩАЮЩЕЕ НАСТЕННОЕ ПОКРЫТИЕ

1. Многослойная структура, у которой суммарная толщина составляет от 3,5 до 6 мм, включающая в себя:
(a) опорный слой, изготовленный из нетканого материала на основе органических волокон, имеющих многолепестковое поперечное сечение,
5
-4
6
-4
5
-4
5
-4
5
-4
5
-4
(b) поверхностный слой, изготовленный из стеклотекстильного материала, у которого статическое сопротивление воздушному потоку, измеряемое согласно стандарту ISO 9053, составляет от 10∙Н∙с∙м до 10 Н∙с∙м, предпочтительно от 5∙10 Н∙с∙м до 8,5∙10 Н∙с∙м, в частности, от 7∙10 Н∙с∙м до 8∙10 Н∙с∙м, и
2
2
2
2
(c) прерывистый адгезионный слой, у которого поверхностная плотность составляет от 17 до 60 г/м, предпочтительно от 20 до 40 г/м, в частности, от 21 до 30 г/м и идеально от 22 до 27 г/м на границе раздела между опорным слоем (a) и поверхностным слоем (b).
2
2
2
2. Многослойная структура по п. 1, отличающаяся тем, что опорный слой имеет поверхностную плотность, составляющую от 200 до 800 г/м, предпочтительно от 250 до 500 г/м и, в частности, от 300 до 400 г/м.
3. Многослойная структура по п. 1 или 2, отличающаяся тем, что органические волокна, имеющие многолепестковое поперечное сечение, имеют среднюю линейную плотность, составляющую от 1 до 25 дтекс, предпочтительно от 3 до 15 дтекс и, в частности, от 5 до 12 дтекс.
4. Многослойная структура по п. 1, отличающаяся тем, что волокна, имеющие многолепестковое поперечное сечение, включают, по меньшей мере, один синтетический термопластический органический полимер.
5. Многослойная структура по п. 1, отличающаяся тем, что волокна, имеющие многолепестковое поперечное сечение, представляют собой волокна, имеющие трехлепестковое, четырехлепестковое или пятилепестковое поперечное сечение.
6. Многослойная структура по п. 1, отличающаяся тем, что волокна, имеющие многолепестковое поперечное сечение, имеют модификационное соотношение (R/r), составляющее от 2 до 7, предпочтительно от 3 до 6.
7. Многослойная структура по п. 1, отличающаяся тем, что адгезионный слой (c) включает термоплавкий клей, у которого температура размягчения составляет, по меньшей мере, на 10°C, предпочтительно, по меньшей мере, на 15°C и идеально, по меньшей мере, на 20°C ниже температуры размягчения полимера, образующего опорный слой (a).
8. Многослойная структура по п. 1, отличающаяся тем, что адгезионный слой (c) состоит из сети точек и/или линий, расположенных равномерно по всей границе раздела между слоями (a) и (b).
9. Многослойная структура по п. 1, отличающаяся тем, что поверхностный слой (b) представляет собой стеклоткань или нетканый материал из стеклянных волокон.
2
2
2
10. Многослойная структура по п. 1, отличающаяся тем, что поверхностный слой (b) имеет поверхностную плотность, составляющую от 80 до 450 г/м, предпочтительно от 100 до 300 г/м и, в частности, от 150 до 250 г/м.
11. Многослойная структура по п. 1, отличающаяся тем, что она дополнительно включает подстилающий слой (d), предпочтительно проницаемый для водяного пара и адгезионно присоединенный к поверхности опорного слоя (a), противоположной поверхности, которая находится в контакте с поверхностным слоем (b).
12. Многослойная структура по п. 1, отличающаяся тем, что она дополнительно включает красочный покровный слой (e), нанесенный на поверхностный слой (b).
13. Многослойная структура по п. 1, отличающаяся тем, что она имеет суммарную толщину, составляющую от 4,0 до 5,5 мм.
14. Способ улучшения акустического комфорта помещения или строения, включающий прикрепление структуры по любому из предшествующих пунктов, предпочтительно посредством адгезионного соединения, к одной или нескольким внутренним стенам вышеупомянутого помещения или вышеупомянутого строения.
15. Способ изготовления многослойной структуры по любому из пп. 1-13, отличающийся тем, что он включает наложение слоев нетканого материала из органических волокон, имеющих многолепестковое поперечное сечение, сетки термоплавкого клея и стеклотекстильного материала, последующее нагревание полученной в результате структуры, включающей, по меньшей мере, три слоя, до температуры, по меньшей мере, равной температуре размягчения термоплавкого клея.
16. Способ изготовления многослойной структуры по любому из пп. 1-13, отличающийся тем, что он включает нанесение адгезионной композиции упорядоченным или случайным образом на нетканый материал из органических волокон, имеющих многолепестковое поперечное сечение, и/или на стеклотекстильный материал, контакт нетканого материала из органических полимерных волокон и стеклотекстильного материала, таким образом, что стеклотекстильный материал адгезионно прикрепляется к структуре органического полимерного пеноматериала.